(57)【要約】【課題】求める形状が得られる湾曲板の製造方法を提供する。【解決手段】湾曲板の製造方法は、加熱により軟化したガラス板を曲げ成形する成形工程と、曲げ成形されたガラス板の表面及び裏面を強化し、強化ガラス板１０を作製する強化工程と、強化ガラス板１０に局所的にレーザ光を照射し、強化ガラス板１０におけるレーザ光２０の照射位置を移動させ、強化ガラス板１０を板厚方向に貫通するクラック３０を内部残留引張応力ＣＴによって伸展させ、強化ガラス板１０から湾曲板を切り出す切断工程とを有する。切断工程は、レーザ光２０によって徐冷点以下の温度で中間層１７を局所的に加熱し、内部残留引張応力ＣＴよりも小さい引張応力、又は圧縮応力を中間層１７に局所的に発生させ、内部残留引張応力によるクラック３０の伸展速度を制御する。【選択図】図１２
2015171955.tif 000002
【特許請求の範囲】
【請求項１】
加熱により軟化したガラス板を曲げ成形する成形工程と、
曲げ成形されたガラス板の表面及び裏面を強化し、残留圧縮応力を有する強化層としての表面層及び裏面層、並びに該表面層と裏面層の間に形成され、内部残留引張応力を有する中間層を含む強化ガラス板を作製する強化工程と、
前記強化ガラス板に局所的にレーザ光を照射し、前記強化ガラス板におけるレーザ光の照射位置を移動させ、前記強化ガラス板を板厚方向に貫通するクラックを伸展させ、前記強化ガラス板から湾曲板を切り出す切断工程とを有し、
該切断工程は、前記レーザ光によって徐冷点以下の温度で前記中間層を局所的に加熱し、前記内部残留引張応力よりも小さい引張応力、又は圧縮応力を前記中間層に局所的に発生させ、前記内部残留引張応力によるクラックの伸展速度を制御する、湾曲板の製造方法。
【請求項２】
前記切断工程は、１つの前記強化ガラス板から、複数の湾曲板を切り出す、請求項１に記載の湾曲板の製造方法。
【請求項３】
１つの前記強化ガラス板から切り出される前記複数の湾曲板は、複数の窓ガラスが形成される意匠面の該複数の窓ガラスにそれぞれ対応した形状であり、
前記成形工程は、少なくとも前記意匠面の複数の窓ガラスが形成される連続した領域と同じ湾曲面となるように前記ガラス板を曲げ成形し、
前記切断工程は、前記意匠面の複数の窓ガラスが形成される位置に対応する前記強化ガラス板の位置からそれぞれ前記複数の湾曲板を切り出す、請求項２に記載の曲げ強化ガラス板の製造方法。
【請求項４】
前記複数の湾曲板は、同一の物体の前記意匠面を形成する複数の窓ガラスである、請求項２に記載の湾曲板の製造方法。
【請求項５】
前記湾曲板の切断面を樹脂で保護する保護工程をさらに有する、請求項１〜４のいずれか一項に記載の湾曲板の製造方法。
【請求項６】
前記レーザ光の波長が２５０〜５０００ｎｍである、請求項１〜５のいずれか一項に記載の湾曲板の製造方法。
【請求項７】
前記中間層の内部残留引張応力が１５ＭＰａ以上である、請求項１〜６のいずれか一項に記載の湾曲板の製造方法。
【請求項８】
前記中間層の内部残留引張応力が３０ＭＰａ以上である、請求項７に記載の湾曲板の製造方法。
【請求項９】
前記切断工程は、前記強化ガラス板に局所的にガスを吹き付ける工程を含み、前記強化ガラス板におけるガスの吹き付け位置を、前記レーザ光の照射位置と連動して移動させる、請求項１〜８のいずれか一項に記載の湾曲板の製造方法。
【請求項１０】
前記ガスは、前記レーザ光で加熱される前記強化ガラス板を冷却する冷却ガスである、請求項９に記載の湾曲板の製造方法。
【発明の詳細な説明】
【技術分野】
【０００１】
本発明は、湾曲板の製造方法に関する。
【背景技術】
【０００２】
ガラスを強化する強化法として、例えば風冷強化法等の物理強化法、イオン交換法等の化学強化法がある。強化ガラス板は、ガラス板の表面や裏面に残留圧縮応力を生じさせ、ガラス板の表面や裏面を強化したものである。
【０００３】
従来、強化ガラス板の切断が困難であり、曲げ強化ガラス板である湾曲板の製造は、ガラス板を製品サイズに切断し、曲げ成形した後、強化することにより行われていた（例えば、特許文献１参照）。
【先行技術文献】
【特許文献】
【０００４】
【特許文献１】特開２０００−７２４６１号公報
【発明の概要】
【発明が解決しようとする課題】
【０００５】
図１は、ガラス板の曲げ成形の説明図（１）である。図２は、図１のガラス板をＡ面で切断して示す断面図である。図１に示すように、加熱により軟化したガラス板１を曲げ成形するとき、ガラス板１の凸曲面２には、その曲線に沿って引張応力が生じ、引張応力及びポアソン比に応じた圧縮応力が曲線と垂直な方向に生じる。一方、ガラス板１の凹曲面３には、その曲線に沿って圧縮応力が生じ、圧縮応力及びポアソン比に応じた引張応力が曲線と垂直な方向に生じる。このように、凸曲面２と凹曲面３とには異なる応力場が形成され、図２に示すように、ガラス板１の両端１ａ、１ｂが意図しない方向に反るという問題があった。ガラス板１の両端１ａ、１ｂが反るのは、ガラス板１の端は自由端であるため、ガラス板１の内部よりも自由に動きやすいためである。
【０００６】
図３は、ガラス板の曲げ成形の説明図（２）である。図３では、加熱により軟化したガラス板１を複数の搬送ローラ４で搬送しながら、ガラス板１を曲げ成形する。複数の搬送ローラ４は、湾曲状の上り勾配の搬送経路を形成する。ガラス板１の前端１ｃや後端１ｄは自由端であるため、前端１ｃや後端１ｄには曲げ応力が生じにくく、前端１ｃや後端１ｄで曲げ不足が生じやすい。
【０００７】
図４は、ガラス板の曲げ成形の説明図（３）である。図４では、複数の搬送ロール４でガラス板１を搬送しながら、ガラス板１を曲げ成形するとき、ガラス板１の搬送経路が進行波となるように複数の搬送ロール４を上下動させる。この方法も、図３の方法と同様に、ガラス板１の前端１ｃや後端１ｄで曲げ不足が生じやすい。
【０００８】
図５は、ガラス板の曲げ成形の説明図（４）である。図５に示すように、ガラス板１の端部に貫通孔１ｅが形成されている場合、貫通孔１ｅの周辺部分１ｆでは、曲げ応力が生じにくく、曲げ不足が生じやすい。ガラス板１は例えば車両用窓ガラスであって、貫通孔１ｅは例えばワイパー孔である。
【０００９】
図６は、ガラス板の曲げ成形の説明図（５）である。図６に示すように、ガラス板１の外周の一部が凹んでいる場合、ガラス板１の凸部分１ｇでは、曲げ応力が生じにくく、曲げ不足が生じやすい。ガラス板１は例えば車両用窓ガラスである。
【００１０】
このように、ガラス板の曲げ成形では、意図しない反りや曲げ不足等の問題が生じやすく、求める形状のガラス板の製造が困難である。
【００１１】
従来、強化ガラス板の切断が困難であったため、曲げ強化ガラス板である湾曲板の製造は、ガラス板を製品サイズに切断し、曲げ成形した後、強化することにより行われていた。製品サイズのガラス板を曲げ成形すると、上述のように、反りや曲げ不足等の問題が生じ、求める形状の湾曲板を得ることが困難であった。
【００１２】
本発明は、上記課題に鑑みてなされたものであって、求める形状が得られる湾曲板の製造方法の提供を目的とする。
【課題を解決するための手段】
【００１３】
上記課題を解決するため、本発明の一の態様による湾曲板の製造方法は、
加熱により軟化したガラス板を曲げ成形する成形工程と、
曲げ成形されたガラス板の表面及び裏面を強化し、残留圧縮応力を有する強化層としての表面層及び裏面層、並びに該表面層と裏面層の間に形成され、内部残留引張応力を有する中間層を含む強化ガラス板を作製する強化工程と、
前記強化ガラス板におけるレーザ光の照射位置を移動させ、前記強化ガラス板を板厚方向に貫通するクラックを伸展させ、前記強化ガラス板から湾曲板を切り出す切断工程とを有し、
該切断工程は、前記レーザ光によって徐冷点以下の温度で前記中間層を局所的に加熱し、前記内部残留引張応力よりも小さい引張応力、又は圧縮応力を前記中間層に局所的に発生させ、前記内部残留引張応力によるクラックの伸展速度を制御する。
【発明の効果】
【００１４】
本発明によれば、求める形状が得られる湾曲板の製造方法が提供される。
【図面の簡単な説明】
【００１５】
【図１】ガラス板の曲げ成形の説明図（１）である。
【図２】図１のガラス板をＡ面で切断して示す断面図である。
【図３】ガラス板の曲げ成形の説明図（２）である。
【図４】ガラス板の曲げ成形の説明図（３）である。
【図５】ガラス板の曲げ成形の説明図（４）である。
【図６】ガラス板の曲げ成形の説明図（５）である。
【図７】強化ガラス板の一例を示す断面図である。
【図８】風冷強化ガラス板の残留応力分布の一例を示す模式図である。
【図９】化学強化ガラス板の残留応力分布の一例を示す模式図である。
【図１０】本発明の第１実施形態による切断工程の説明図である。
【図１１】強化ガラス板におけるレーザ光の照射位置と、クラックの先端位置との関係の一例を示す図である。
【図１２】図１１のＡ−Ａ線に沿った断面での応力分布の一例を示す模式図である。
【図１３】図１１のＢ−Ｂ線に沿った断面での応力分布の一例を示す模式図である。
【図１４】強化ガラス板から切り出される湾曲板の切り出し位置の一例を示す図である。
【図１５】強化ガラス板から切り出される湾曲板の切り出し位置の別の一例を示す図である。
【図１６】本発明の第１実施形態による保護工程を示す図である。
【図１７】本発明の第２実施形態による切断工程の説明図である。
【発明を実施するための形態】
【００１６】
以下、本発明を実施するための形態について図面を参照して説明する。各図面において、同一の又は対応する構成には、同一の又は対応する符号を付して説明を省略する。
【００１７】
［第１実施形態］
曲げ強化ガラス板である湾曲板の製造方法は、成形工程と、強化工程と、切断工程とをこの順で有する。
【００１８】
成形工程は、加熱により軟化したガラス板を曲げ成形する。曲げ成形方法は、多種多様であってよく、図３、図４に示すロール成形、リングでガラス板の外周部を支持し、ガラス板を自重で曲げる重力成形、ガラス板をモールドに押し付け、モールドに沿って曲げるプレス成形、ガラス板をモールドで真空吸着しモールドに沿って曲げる真空成形のいずれでもよい。これらの成形法は、組み合わせて用いることも可能である。例えば、プレス成形と真空成形との組み合わせ、プレス成形と重力成形との組合せ等が可能である。
【００１９】
強化工程は、曲げ成形したガラス板の表面や裏面に残留引張応力を生じさせ、ガラス板の表面や裏面を強化し、強化ガラス板を作製する。強化方法は、風冷強化法等の物理強化法、イオン交換法等の化学強化法のいずれでもよい。
【００２０】
風冷強化法は、軟化点付近の温度のガラス板を両側から急冷し、ガラス板の表面や裏面と、ガラス板の内部との間に温度差をつけることで、ガラス板の表面や裏面に残留圧縮応力を生じさせ、ガラス板の表面や裏面を強化する。
【００２１】
イオン交換法は、ガラス板の表面や裏面をイオン交換し、ガラスに含まれる小さなイオン半径のイオン（例えば、Ｌｉイオン、Ｎａイオン）を大きなイオン半径のイオン（例えば、Ｋイオン）に置換する。これにより、ガラス板の表面や裏面に残留圧縮応力を生じさせ、ガラス板の表面や裏面を強化する。
【００２２】
ガラス板のガラスの種類は、特に限定されないが、例えばソーダライムガラス、無アルカリガラス等が挙げられる。ガラス板の厚さは、ガラス板の用途に応じて適宜設定され、例えば０．１〜２５ｍｍである。物理強化による強化ガラス板の場合、１．５ｍｍ以上であると強化工程においてガラス板の表面や裏面と内部との間に温度差を付けやすくなるため好ましい。
【００２３】
図７は、強化ガラス板の断面の一例を示す図である。図７において、矢印の方向は残留応力の作用方向を示し、矢印の大きさは応力の大きさを示す。
【００２４】
強化ガラス板１０は、残留圧縮応力を有する強化層としての表面層１３及び裏面層１５、並びに表面層１３と裏面層１５との間に形成され、残留引張応力を有する中間層１７を含む。
【００２５】
強化ガラス板１０の端面は、表面層１３の端部及び裏面層１５の端部から延びる強化層で覆われていてよい。また、強化ガラス板１０の端面は強化層で覆われておらず、強化ガラス板１０の端面に中間層１７の端面が露出していてもよい。
【００２６】
図８は、風冷強化ガラス板の残留応力分布の一例を示す模式図である。図９は、化学強化ガラス板の残留応力分布の一例を示す模式図である。
【００２７】
図８及び図９に示すように、強化ガラス板１０の板厚方向両端から内部に向かうほど残留圧縮応力が小さくなり、強化ガラス板１０の内部には残留引張応力が生じている。
【００２８】
図８及び図９において、ＣＳは強化層１３、１５の最大残留圧縮応力（表面圧縮応力）（＞０）、ＣＴは中間層１７における内部残留引張応力（＞０）、ＤＯＬは強化層１３、１５の厚さをそれぞれ示す。ＣＳやＣＴ、ＤＯＬは、強化処理条件（風冷強化法の場合にはガラス板の加熱温度や冷却速度等、イオン交換法の場合には処理液の濃度や温度、処理液へのガラス板の浸漬時間等）で調節可能である。
【００２９】
強化層１３、１５の表面圧縮応力（ＣＳ）及び強化層１３、１５の厚さ（ＤＯＬ）は、例えば、表面応力計ＦＳＭ−６０００（折原製作所製）により測定される。
【００３０】
化学強化ガラス板の場合、中間層１７の内部残留引張応力（ＣＴ）は、下記の数式（１）で算出される。
ＣＴ＝（ＣＳ×ＤＯＬ）／（ｔ−２×ＤＯＬ）・・・（１）
尚、表面層１３及び裏面層１５が異なる厚さ、異なる最大圧縮応力を有している場合、内部残留引張応力（ＣＴ）は、下記の数式（２）で算出される。
ＣＴ＝（Ｃ１×Ｄ１／２＋Ｃ２×Ｄ２／２）／（ｔ−Ｄ１−Ｄ２）・・・（２）
上記式（２）中、Ｃ１は表面層１３の最大残留圧縮応力、Ｄ１は表面層１３の厚さ、Ｃ２は裏面層１５の最大残留圧縮応力、Ｄ２は裏面層１５の厚さを示す。
【００３１】
物理強化ガラス板の場合、中間層１７の内部残留引張応力（ＣＴ）は、下記の数式（３）で算出される。
ＣＴ＝ＣＳ／ａ      （３）
数式（３）において、ａはガラス板の冷却開始時の温度、ガラスの冷却速度、ガラス板の厚さなどで決まる定数であって、通常は２．０〜２．５の範囲内である。
【００３２】
図１０は、本発明の第１実施形態による切断工程の説明図である。図１１は、強化ガラス板におけるレーザ光の照射位置と、クラックの先端位置との関係の一例を示す図である。
【００３３】
切断工程では、強化ガラス板１０から湾曲板を切り出す。湾曲板は少なくとも一部が湾曲していればよく、一部が平坦であってもよい
切断工程では、強化ガラス板１０に局所的にレーザ光２０を照射し、強化ガラス板１０におけるレーザ２０の照射位置を移動させ、強化ガラス板１０を板厚方向に貫通するクラック３０を伸展させる。強化ガラス板１０におけるレーザ２０の照射位置の軌跡に沿って、クラック３０が伸展する。強化ガラス板１０におけるレーザ２０の照射位置の移動のため、強化ガラス板１０が移動してもよいし、レーザ光２０の光源が移動してもよく、両者が移動してもよい。強化ガラス板１０の移動の代わりに、強化ガラス板１０の回転を行ってもよい。また、強化ガラス板１０におけるレーザ２０の照射位置の移動のため、光源からのレーザ光を強化ガラス板１０に向けて反射するガルバノミラーを回転してもよい。
【００３４】
クラック３０は強化ガラス板１０を板厚方向に貫通しており、本実施形態の切断は所謂フルカット切断である。
【００３５】
強化ガラス板１０の切断位置には、レーザ照射前に、スクライブ線（溝線）が形成されなくてよい。スクライブ線が形成されてもよいが、スクライブ線の形成に手間がかかる。また、スクライブ線の形成時に、強化ガラス板１０が欠けることがある。
【００３６】
強化ガラス板１０の切断開始位置には、初期クラックが形成されてよい。初期クラックは、例えばカッタやヤスリ、レーザで形成される。強化ガラス板１０の端面が砥石等で研削されたものである場合、研削によって形成されるマイクロクラックを初期クラックとして利用できる。
【００３７】
強化ガラス板１０の切断開始位置や切断終了位置は、強化ガラス板１０の外周、強化ガラス板１０の内部のいずれでもよい。また、強化ガラス板１０の切断線の形状は、多種多様であってよい。
【００３８】
レーザ光２０は、光源から出射された後、集光レンズ等の光学系で集光され、強化ガラス板１０の表面１２に入射し、強化ガラス板１０の裏面１４から出射する。
【００３９】
強化ガラス板１０の表面１２におけるレーザ光２０の強度をＩ０とし、強化ガラス板１０中を距離Ｌ（ｃｍ）だけ移動したときのレーザ光２０の強度をＩとすると、Ｉ＝Ｉ０×ｅｘｐ（−α×Ｌ）の式が成立する。この式は、ランベルト・ベールの法則と呼ばれるものである。αはレーザ光２０に対する強化ガラス板１０の吸収係数（ｃｍ−１）を表し、レーザ光２０の波長や強化ガラス板１０の化学組成等で決まる。αは紫外可視近赤外分光光度計等により測定される。
【００４０】
レーザ光２０が強化ガラス板１０を通過する間に、強化ガラス板１０がレーザ光２０の照射エネルギーの一部を熱として吸収し、強化ガラス板１０に熱応力が生じる。この熱応力を利用して、強化ガラス板１０の切断を制御する。
【００４１】
ところで、本実施形態の強化ガラス板１０の切断と、非強化ガラスの切断とは、切断のメカニズムが根本的に異なり、クラックの伸展の仕方が全く異なる。
【００４２】
非強化ガラス板の切断では、ガラス板をレーザ光で局所的に加熱すると共に、ガラス板におけるレーザ光の照射位置を移動させ、移動方向に沿って温度勾配を形成する。レーザ光の照射位置の後方近傍に引張応力が生じ、この引張応力でクラックが伸展する。クラックの先端位置は、レーザ光の照射位置の移動に伴い、レーザ光の照射位置に追従する。このように、クラックの伸展は、レーザ光の照射エネルギーのみで行われる。従って、切断の途中でレーザ照射を中断すると、クラックの伸展が止まる。
【００４３】
これに対し、本実施形態の強化ガラスの切断では、元々ガラス板内部に存在する残留引張応力を利用するために、非強化ガラスの切断の場合のように、レーザ光で引張応力を発生させなくてもよい。また、強化ガラス板に何らかの力を作用させてクラックを発生させると、残留引張応力のためにクラックは自ら伸展する。また、ガラス板内部の残留引張応力はガラス板全体に存在しているのでクラックは任意の方向に伸展しうる。さらにクラックの伸展速度がある速度まで達するとクラックが分岐する。
【００４４】
本発明者の知見によると、中間層１７の内部残留引張応力（ＣＴ）が３０ＭＰａ以上になると、中間層１７の残留引張応力のみで、強化ガラス板１０に形成されたクラックが自然に伸展する（自走する）。
【００４５】
そこで、本実施形態では、内部残留引張応力ＣＴによるクラック３０を伸展させることで強化ガラス板１０を切断しつつ、レーザ光２０によって徐冷点以下の温度で中間層１７を局所的に加熱し、内部残留引張応力ＣＴよりも小さい引張応力、又は圧縮応力を中間層１７に局所的に発生させ、内部残留引張応力ＣＴによるクラック３０の伸展を抑制する。すなわち、レーザ光２０の照射位置の移動速度を制御することで、クラック３０の伸展速度を制御することができる。クラック３０の伸展速度を制御することにより、クラック３０の伸展する方向を定めることができ、また、クラック３０の分岐を防止できる。つまり、クラックの伸展速度を制御することにより、クラック３０の伸展の軌跡を高い精度で制御できる。尚、中間層１７を徐冷点以下の温度で加熱するのは、徐冷点を超えて加熱すると、ガラス板の粘性流動により熱応力が緩和されるからである。
【００４６】
図１２は、図１１のＡ−Ａ線に沿った断面での応力分布の一例を示す模式図である。図１３は、図１１のＢ−Ｂ線に沿った断面での応力分布の一例を示す模式図である。図１３の断面は、図１２の断面よりも後方の断面である。ここで、「後方」とは、強化ガラス板におけるレーザ光の照射位置の移動方向後方（即ち、強化ガラス板におけるクラックの伸展方向後方）を意味する。図１２及び図１３において、矢印の方向は応力の作用方向を示し、矢印の長さは応力の大きさを示す。
【００４７】
図１２に示すように、中間層１７のレーザ照射部分は加熱され、中間層１７の他の部分よりも高温になる。そのため、中間層１７のレーザ照射部分では、内部残留引張応力ＣＴよりも小さい引張応力、又は圧縮応力が生じ、内部残留引張応力ＣＴによるクラック３０の伸展が抑制される。図１２に示すように圧縮応力が生じていると、クラック３０の伸展を確実に防止できる。一方、内部残留引張応力ＣＴよりも小さい引張応力が生じていると、クラック３０の先端位置と、レーザ光２０の照射位置とが近くなり、クラック３０の先端位置を精度良く制御できる。
【００４８】
これに対し、図１３に示すように、中間層１７のレーザ照射部分の後方近傍は、中間層１７のレーザ照射部分よりも低温になる。そのため、中間層１７のレーザ照射部分の後方近傍に、内部残留引張応力ＣＴよりも大きい引張応力が生じる。クラック３０は引張応力が所定値を超える部分に形成され、引張応力の大きい部分に集中する。そのため、クラック３０の先端位置は、レーザ光２０の照射位置の軌跡から外れることはない。
【００４９】
クラック３０の先端位置は、レーザ光２０の照射位置の移動に伴い、レーザ光２０の照射位置に追従し、レーザ光２０の照射位置を追い越さない。クラック３０の先端位置は、レーザ光２０の照射位置を追い越さない限り、レーザ光２０の照射位置と一部重なっていてもよい。
【００５０】
このように、本実施形態によれば、レーザ光２０によって中間層１７を局所的に加熱し、内部残留引張応力ＣＴよりも小さい引張応力、又は圧縮応力を中間層１７に局所的に発生させ、内部残留引張応力ＣＴによるクラック３０の伸展を抑制する。従って、クラック３０の先端位置を精度良く制御することができ、切断精度を向上することができる。
【００５１】
尚、図１２に示すように、強化層１３、１５のレーザ照射部分は、加熱され、強化層１３、１５の他の部分よりも高温になる。そのため、強化層１３、１５のレーザ照射部分では、図７〜図９に示す残留圧縮応力よりも大きい圧縮応力が生じ、クラック３０の伸展が抑制される。
【００５２】
本実施形態では、強化層１３、１５だけでなく、中間層１７をレーザ光２０で加熱するため、内部透過率の高いレーザ光２０を使用する。強化ガラス板１０に入射してから出射するまでのレーザ光２０の移動距離をＭとすると、α×Ｍが３．０以下である（即ち、レーザ光の内部透過率が５％以上である）ことが好ましい。
【００５３】
α×Ｍが３．０を超えると、レーザ光２０の照射エネルギーの大部分が強化ガラス板１０の表面１２近傍で熱として吸収され、板厚方向に急激な温度勾配が生じる。表面層１３のレーザ照射部分が中間層１７のレーザ照射部分よりも著しく高温になり、中間層１７のレーザ照射部分に内部残留引張応力ＣＴよりも大きな引張応力が生じる。よって、クラック３０の先端位置がレーザ光２０の照射位置を追い越してしまう。
【００５４】
α×Ｍは、より好ましくは０．３以下（レーザ光の内部透過率７４％以上）、さらに好ましくは０．１０５以下（レーザ光の内部透過率９０％以上）、特に好ましくは０．０２以下（レーザ光の内部透過率９８％以上）である。
【００５５】
レーザ光２０が強化ガラス板１０の表面１２に垂直に入射する場合、レーザ光２０の移動距離Ｍは、強化ガラス板１０の板厚ｔと同じ値（Ｍ＝ｔ）となる。一方、レーザ光２０は強化ガラス板１０の表面１２に斜めに入射する場合、スネルの法則に従って屈折する。屈折角をγとすると、レーザ光２０の移動距離Ｍは、Ｍ＝ｔ／ｃｏｓγの式で近似的に求められる。
【００５６】
クラック３０の伸展は主に中間層１７の残留引張応力で行われるように、内部残留引張応力ＣＴは１５ＭＰａ以上であることが好ましい。これにより、引張応力が所定値に達する位置（即ち、クラック３０の先端位置）と、レーザ光２０の照射位置とが十分に近くなり、切断精度が向上する。内部残留引張応力ＣＴは、より好ましくは３０ＭＰａ以上、さらに好ましくは４０ＭＰａである。内部残留引張応力ＣＴが３０ＭＰａ以上であると、中間層１７の残留引張応力のみでクラック３０が伸展し、クラック３０の先端位置と、レーザ光２０の照射位置とがさらに近くなるので、切断精度がさらに向上する。
【００５７】
レーザ光２０の光源としては、例えば波長が８００〜１１００ｎｍの近赤外線（以下、単に「近赤外線」という）のレーザが用いられる。近赤外線レーザとしては、例えば、Ｙｂファイバーレーザ（波長：１０００〜１１００ｎｍ）、Ｙｂディスクレーザ（波長：１０００〜１１００ｎｍ）、Ｎｄ：ＹＡＧレーザ（波長：１０６４ｎｍ）、高出力半導体レーザ（波長：８０８〜９８０ｎｍ）が挙げられる。これらの近赤外線レーザは、高出力で安価であり、また、α×Ｍを所望の範囲に調整するのが容易である。
【００５８】
尚、本実施形態では、レーザ光２０の光源として高出力で安価な近赤外線レーザが用いられるが、波長が２５０〜５０００ｎｍの光源であればよい。例えば、ＵＶレーザ（波長：３５５ｎｍ）、グリーンレーザ（波長：５３２ｎｍ）、Ｈｏ：ＹＡＧレーザ（波長：２０８０ｎｍ）、Ｅｒ：ＹＡＧレーザ（２９４０ｎｍ）、中赤外光パラメトリック発振器を使用したレーザ（波長：２６００〜３４５０ｎｍ）等が挙げられる。また、レーザ光２０の発振方式に制限はなく、レーザ光を連続発振するＣＷレーザ、レーザ光を断続発振するパルスレーザのいずれも使用可能である。また、レーザ光２０の強度分布に制限はなく、ガウシアン型であっても、トップハット型であってもよい。
【００５９】
１０００ｎｍ付近（８００〜１１００ｎｍ）の近赤外線レーザの場合、強化ガラス板１０中の鉄（Ｆｅ）の含有量、コバルト（Ｃｏ）の含有量、銅（Ｃｕ）の含有量が多くなるほど、吸収係数αが大きくなる。また、この場合、強化ガラス板１０中の希土類元素（例えばＹｂ）の含有量が多くなるほど、希土類原子の吸収波長付近で吸収係数αが大きくなる。吸収係数αの調節にはガラスの透明性、及びコストの観点から鉄が用いられ、コバルト、銅、及び希土類元素は強化ガラス板１０中に実質的に含まれていなくてよい。
【００６０】
レーザ光２０の強度は、ランベルト・ベールの法則に従って減衰する。そこで、強化ガラス板１０の表面１２と裏面１４とで、レーザパワー密度（Ｗ／ｃｍ２）が同じか略同じになるように、つまり、温度が同じか略同じになるように、裏面１４におけるレーザ光２０の面積は、表面１２におけるレーザ光２０の面積よりも小さくてよい。強化ガラス板１０を基準として光源と反対側にレーザ光２０の集光位置があると、裏面１４におけるレーザ光２０の面積が、表面１２におけるレーザ光２０の面積よりも小さくなる。強化ガラス板１０の表面１２と裏面１４とで温度が同程度であると、強化ガラス板１０の表面１２と裏面１４とでクラック３０が同程度に伸展する。
【００６１】
尚、レーザ光２０の集光位置は、強化ガラス板１０の内部でもよく、また、図１２に示すように強化ガラス板１０を基準として光源側であってもよい。
【００６２】
強化ガラス板１０の表面１２において、レーザ光２０は強化ガラス板１０の板厚ｔよりも小さい直径φの円形に形成されてよい。直径φが板厚ｔ以上になると、ガラス板１０の加熱部分が大きすぎ、切断面の一部（特に切断開始部分や切断終了部分）が僅かに湾曲することがある。直径φは例えば１ｍｍ以下、好ましくは０．５ｍｍ以下である。
【００６３】
尚、強化ガラス板１０の表面１２におけるレーザ光２０の形状は、多種多様であってよく、例えば矩形、楕円形等でもよい。
【００６４】
切断工程で強化ガラス板１０から切り出される湾曲板の用途としては、例えば、車両用窓ガラス、建築用窓ガラス、太陽熱発電（Concentrated Solar thermal Power）用曲面鏡、携帯電話やノートパソコン等の携帯機器の筐体等が挙げられる。
【００６５】
図１４は、強化ガラス板から切り出される湾曲板の切り出し位置の一例を示す図である。図１４において、強化ガラス板から切り出される湾曲板の部分を斜線で示す。
【００６６】
切断工程では、強化ガラス板１０のうち、意図しない反り、曲げ不足等の不具合のない部分から、湾曲板１０１、１０２、１０３を切り出すことができる。よって、求める形状の湾曲板を得ることができる。
【００６７】
例えば、図１４（ａ）では、意図しない反り、曲げ不足等の不具合のある部分として、強化ガラス板１０の端部を切除することにより、求める形状の湾曲板１０１を得る。
【００６８】
また、図１４（ｂ）では、不具合のある部分として、強化ガラス板１０の外周部を切除することにより、求める形状の湾曲板１０２を得る。風冷強化の場合、強化ガラス板１０の外周部をリングで支持するので、強化ガラス板１０の支持跡がついた部分を不具合のある部分として切除することもできる。
【００６９】
さらに、図１４（ｃ）では、図６に示すように切断後に曲げ成形すると曲げ不足となる形状の湾曲板を、曲げ成形後に切断することで所望の形状にすることができる。この場合、強化ガラス板１０には不具合がなくてもよい。また、同様に図５のような貫通孔を有する形状であっても所望の形状にすることができる。
【００７０】
図１５は、強化ガラス板から切り出される湾曲板の切り出し位置の別の一例を示す図である。図１５において、強化ガラス板から切り出される湾曲板の部分を斜線で示す。
【００７１】
切断工程では、１つの強化ガラス板１０から複数の湾曲板１０４、１０５を切り出してよい。１つの強化ガラス板１０から切り出される複数の湾曲板１０４、１０５は、複数の窓ガラスが形成される意匠面（例えば、車両の側面や車両の上面、建築物の湾曲面）の複数の窓ガラスにそれぞれ対応した形状であってよい。例えば、複数の湾曲板１０４、１０５は、ある型式の車両の左側面の前側に取り付けられる窓ガラス、同一の型式の車両の左側面の後側に取り付けられる窓ガラスである。その場合、ガラス板を曲げ成形する成形工程は、少なくとも意匠面の複数の窓ガラスが形成される連続した領域と同じ湾曲面となるようにガラス板を曲げ成形する。例えば、車両の側面であれば、前側の窓ガラスと後側の窓ガラスと各窓ガラス間の領域を含めた連続した領域の湾曲面と同じ湾曲面となるようにガラス板を成形する。そして、強化工程を経て、切断工程にて、意匠面の複数の窓ガラスが形成される位置に対応する強化ガラス板の位置からそれぞれ複数の湾曲板を切り出す。例えば、車両の側面であれば、車両側面と同じ湾曲面に成形されている強化ガラス板１０から、実際に前側の窓ガラスが形成される位置と後側の窓ガラスが形成される位置に対応する位置から各窓ガラスを切り出す。複数の窓ガラスだけでなく複数の窓ガラス以外の領域を含む意匠面にガラス板を成形した上で、対応する位置から各窓ガラスが切り出されるので、複数の窓ガラスの連続性が良く、意匠面の見た目が美しい。
【００７２】
さらに、１つの強化ガラス板１０から切り出される複数の湾曲板１０４、１０５が、同一の物体の意匠面を形成する複数の窓ガラスとして用いられることが好ましい。例えば、複数の湾曲板１０４、１０５は、一の車両の左側面の前側に取り付けられる窓ガラス、同一の車両の左側面の後側に取り付けられる窓ガラスである。一枚の強化ガラス板１０から、同一の意匠面を形成する複数の窓ガラスが切り出されるので、より複数の窓ガラスの連続性が良く、意匠面の見た目が美しい。
【００７３】
なお、１つの強化ガラス板１０から切り出される複数の湾曲板１０４、１０５は、それぞれ別の物体の同形の意匠面に取り付けられる窓ガラスであってもよい。例えば、複数の湾曲板１０４、１０５は、一の車両の左側面の前側に取り付けられる窓ガラス、同形の別の車両の左側面の後側に取り付けられる窓ガラスである。一枚の強化ガラス板１０から一枚の窓ガラスを切り出す場合よりも、複数の窓ガラスの連続性が良く、意匠面の見た目が美しい。
【００７４】
尚、１つの強化ガラス板１０から切り出される複数の湾曲板１０４、１０５は、意匠面の異なる部位に取付けられるものであればよく、図１５に示すように異なる形状でも、同じ形状でもよい。
【００７５】
図１６は、本発明の第１実施形態による保護工程を示す図である。
【００７６】
湾曲板の製造方法は、切り出した湾曲板（例えば図１６では湾曲板１０１）の切断面を樹脂１９で保護する工程をさらに有してよい。湾曲板の切断面の面取りの代わりになり、湾曲板が割れにくくなる。樹脂１９としては、例えば熱可塑性エラストマー（例えばポリ塩化ビニル）が用いられる。
【００７７】
樹脂１９は、図１６（ａ）に示すように湾曲板の切断面のみに形成されてもよいし、図１６（ｂ）に示すように湾曲板の切断面からはみ出して形成されてもよい。
【００７８】
［第２実施形態］
図１７は、本発明の第２実施形態による切断工程の説明図である。図１７において、図１０と同一の構成には同一の符号を付して説明を省略する。
【００７９】
本実施形態の切断工程は、強化ガラス板１０に局所的にガス４０を吹き付ける工程を含み、強化ガラス板１０におけるガス４０の吹き付け位置を、レーザ光２０の照射位置と連動して移動させることで、強化ガラス板１０を切断する。図１７に示すように、ガス４０の吹き付け位置の内側に、レーザ光２０の照射位置が存在してよい。尚、ガス４０の吹き付け位置は、レーザ光２０の照射位置よりも前方又は後方でもよい。ガス４０は、強化ガラス板１０の付着物（例えばホコリ）を吹き飛ばして、付着物によるレーザ光２０の吸収を防止し、強化ガラス板１０の表面１２の過熱を防止する。
【００８０】
ガス４０は、強化ガラス板１０を局所的に冷却する冷却ガス（例えば、室温の圧縮空気）であってもよい。レーザ光２０の照射位置の移動方向に沿って急激な温度勾配が生じるので、引張応力が所定値に達する位置（即ち、クラック３０の先端位置）と、レーザ光２０の位置との間の距離が短くなる。よって、クラック３０の位置制御性が高まるため、切断精度をさらに向上できる。
【００８１】
ノズル５０は、例えば図１７に示すように筒状に形成され、ノズル５０の内部をレーザ光２０が通過してよい。ノズル５０の中心軸５１と、レーザ光２０の光軸２１とは同軸的に配置されてよい。ガス４０の吹き付け位置と、レーザ光２０の照射位置との位置関係が安定化する。
【００８２】
強化ガラス板１０におけるガス４０の吹き付け位置の移動のため、強化ガラス板１０が移動してもよいし、ノズル５０が移動してもよく、両者が移動してもよい。
【００８３】
以上、湾曲板の切断方法の第１〜第２実施形態を説明したが、本発明は上記実施形態に限定されず、特許請求の範囲に記載された範囲で、種々の変形及び置換が可能である。
【符号の説明】
【００８４】
１０    強化ガラス板
１２    表面
１３    表面層
１４    裏面
１５    裏面層
１７    中間層
２０    レーザ光
３０    クラック
４０    ガス
【図１】
2015171955.tif 000003
【図２】
2015171955.tif 000004
【図３】
2015171955.tif 000005
【図４】
2015171955.tif 000006
【図５】
2015171955.tif 000007
【図６】
2015171955.tif 000008
【図７】
2015171955.tif 000009
【図８】
2015171955.tif 000010
【図９】
2015171955.tif 000011
【図１０】
2015171955.tif 000012
【図１１】
2015171955.tif 000013
【図１２】
2015171955.tif 000014
【図１３】
2015171955.tif 000015
【図１４】
2015171955.tif 000016
【図１５】
2015171955.tif 000017
【図１６】
2015171955.tif 000018
【図１７】
2015171955.tif 000019